(57)【要約】【課題】１回の蛍光体混入樹脂の注入及び硬化によって色バラツキを低減することが可能な発光体とその製造方法の提供。【解決手段】青色光〜紫外光の少なくとも一部の波長域の光を発する発光素子と、該発光素子の周りを包囲するカップ状部材と、カップ状部材の凹部内に充填される蛍光体が混入された透明樹脂部とを有してなり、発光素子からの光により蛍光体を励起させ、発光素子からの光と蛍光体から発する蛍光との混色光または蛍光体から発する蛍光を外部に出射する発光体であって、透明樹脂部に、蛍光の波長が異なる少なくとも２種類以上の蛍光体が混合されており、それぞれの蛍光体の粒径の２乗×密度の値の各蛍光体間の比が１０以下であることを特徴とする発光体。【選択図】図２
2007335495.tif 000002
【特許請求の範囲】
【請求項１】
青色光〜紫外光の少なくとも一部の波長域の光を発する発光素子と、該発光素子の周りを包囲するカップ状部材と、カップ状部材の凹部内に充填される蛍光体が混入された透明樹脂部とを有してなり、発光素子からの光により蛍光体を励起させ、発光素子からの光と蛍光体から発する蛍光との混色光または蛍光体から発する蛍光を外部に出射する発光体であって、
透明樹脂部に、蛍光の波長が異なる少なくとも２種類以上の蛍光体が混合されており、それぞれの蛍光体の粒径の２乗×密度の値の各蛍光体間の比が１０以下であることを特徴とする発光体。
【請求項２】
少なくとも１種類の蛍光体の見かけ上の密度を変化させたことを特徴とする請求項１に記載の発光体。
【請求項３】
使用している全ての蛍光体がカップ深さの８割よりも上の部分に存在することを特徴とする請求項１又は２に記載の発光体。
【請求項４】
カップ状部材の凹部内に青色光〜紫外光の少なくとも一部の波長域の光を発する発光素子を実装し、次いで該凹部内に蛍光の波長が異なる少なくとも２種類以上の蛍光体が混入された透明樹脂を充填し、硬化させて発光体を得る製造方法であって、
透明樹脂に、蛍光の波長が異なり、それぞれの蛍光体の粒径の２乗×密度の値の各蛍光体間の比が１０以下である少なくとも２種類以上の蛍光体を混合した混合材を１回の塗布作業により凹部内に充填することを特徴とする発光体の製造方法。
【請求項５】
カップ状部材の凹部に混合材を充填後、硬化するまでの時間を、使用する蛍光体のうち一番移動量の大きい蛍光体の移動量が凹部深さの２割以内とした、少なくとも２種類以上の蛍光体を１回の塗布作業により充填することを特徴とする請求項４に記載の発光体の製造方法。
【請求項６】
使用する蛍光体の粒径や密度から、カップ状部材に混合材を充填後、硬化するまでの時間を定めた少なくとも２種類以上の蛍光体を１回の塗布作業により塗布することを特徴とする請求項５に記載の発光体の製造方法。
【請求項７】
放置時間の制限から使用する蛍光体の粒径や密度を定めた少なくとも２種類以上の蛍光体を１回の塗布作業により塗布することを特徴とする請求項５に記載の発光体の製造方法。
【発明の詳細な説明】
【技術分野】
【０００１】
本発明は、青色発光ダイオード（以下、青色ＬＥＤと記す。）などの青色光〜紫外光の少なくとも一部の波長域の光を発する発光素子と蛍光体とを組み合わせ、白色光などの所望の発光色を発するように構成された発光体とその製造方法に関する。
【背景技術】
【０００２】
青色ＬＥＤとしてのＧａＮ系ＬＥＤの開発以来１０年以上が経過して、ＬＥＤ自体の効率向上及び低価格化に伴って、ＬＥＤの利用分野が急速に拡大している。特に、青色ＬＥＤと蛍光体の組合せによる白色ＬＥＤの実現と相まって、照明分野でもＬＥＤが光源として利用されるようになってきている。前記白色ＬＥＤは、青色ＬＥＤからの青色系の光と、その青色系の光を吸収し補色関係にある黄色系を発光する蛍光体を使用することで、青色系の光と黄色系の光の混色により白色（疑似白色）発光体を実現している。
【０００３】
従来の疑似白色光は、青＋黄色の光の混色であるので、赤色成分が不足しており、照明用途などに使用するには、演色性が低いという問題がある。このため、複数の蛍光体を組み合わせて白色ＬＥＤの演色性を改善する技術が提案されている（例えば、特許文献１参照）。
【０００４】
図１は、青色ＬＥＤや近紫外ＬＥＤなどの発光素子と蛍光体を用いた一般的な白色発光体１０の一例を示す断面図である。この白色発光体１０は、擂り鉢状の凹部を有するカップ状部材１１と、該カップ状部材１１の底面に実装された発光素子１２と、カップ状部材１１の凹部内に充填された透明樹脂部１３とから構成されている。前記透明樹脂部１３は、微粒子状の蛍光体１４（発光素子からの光を波長変換し、青、緑や黄色もしくは赤色に発光する）を混入した透明樹脂、例えば透明エポキシ樹脂等から構成されている。ここでは図示しないが、発光体として機能させるには、この他に、発光素子への電気供給手段が必要であり、また場合によっては、光を制御するレンズや拡散板、カップ状部材の保護のための部材が付加される。なお、本発明において、「演色性」及び「平均演色評価数」とは、それぞれ次の意味とする。
【０００５】
・演色性
演色とは照明される光源の違いによって色の見え方が異なる現象をいい、その特性を演色性という。一般に、演色性とは、自然光と対比させた光源の性質をあらわすものである。光源の演色性評価方法は、ＪＩＳ  Ｚ８７２６により決まっている。
【０００６】
・平均演色評価数（Ｒａ）
演色性は、一般的には、自然光のようなものを基準にして、「よい」「わるい」というが、その自然光に近い照明を基準光として、ＪＩＳに定められている試験色を基準として調べ、照明のその演色性を評価する。演色評価数には、平均演色評価数と特殊演色評価数があり、平均演色評価数とは、試験色を、試料光源と基準光で照明したときの色ずれの大きさを数値化したもので、基準光で見た時を１００とし、色ずれが大きくなるに従って数値が小さくなる。平均演色評価数（Ｒａ）は、基準光Ｎｏ．１〜８の演色評価数値の平均値として表される。
ＣＩＥ（国際照明委員会）による演色評価数の基準において、望ましい平均演色評価数は、次の通りである。
Ｒａ≧９０・・・色比較・検査、臨床試験、美術館。
９０＞Ｒａ≧８０・・・住宅、ホテル、レストラン、店舗、オフィス、学校、病院など。
８０＞Ｒａ≧６０・・・一般的作業の工場。
このように一般の照明用途に使用するには、平均演色評価数８０程度が必要となる。
【特許文献１】特開２００３−１０１０８１号公報
【発明の開示】
【発明が解決しようとする課題】
【０００７】
しかしながら、特許文献１に記載されているように、高演色性の白色光を得るために、少なくとも２種類以上の蛍光体と青色ＬＥＤなどの発光素子とを組み合わせて白色発光体を構成する場合、個々の白色発光体の色バラツキが大きくなってしまう問題があった。
この対策として、透明樹脂をそれぞれの蛍光体が混合された複数種類用意し、まず、一つ目の蛍光体入りの樹脂をカップ状部材凹部に注入し硬化させ、その後違う蛍光体入りの樹脂を一つ目の蛍光体の上側に注入し硬化させるということを繰り返す方式を検討した。
【０００８】
この方法により、色バラツキは低減し、問題ないレベルになったが、この方式では蛍光体の実装及び硬化を複数回行う必要が生じる。このため、ディスペンサ等の蛍光体塗布装置および硬化させるためのオーブン等が通常の数倍必要となり、また、製作に掛かる時間や工数も増大し、コストアップとなる。
【０００９】
本発明は前記事情に鑑みてなされ、１回の蛍光体混入樹脂の注入及び硬化によって色バラツキを低減することが可能な発光体とその製造方法の提供を目的とする。
【課題を解決するための手段】
【００１０】
前記目的を達成するため、本発明は、青色光〜紫外光の少なくとも一部の波長域の光を発する発光素子と、該発光素子の周りを包囲するカップ状部材と、カップ状部材の凹部内に充填される蛍光体が混入された透明樹脂部とを有してなり、発光素子からの光により蛍光体を励起させ、発光素子からの光と蛍光体から発する蛍光との混色光または蛍光体から発する蛍光を外部に出射する発光体であって、透明樹脂部に、蛍光の波長が異なる少なくとも２種類以上の蛍光体が混合されており、それぞれの蛍光体の粒径の２乗×密度の値の各蛍光体間の比が１０以下であることを特徴とする発光体を提供する。
【００１１】
本発明の発光体において、少なくとも１種類の蛍光体の見かけ上の密度を変化させたことが好ましい。
【００１２】
本発明の発光体において、使用している全ての蛍光体がカップ深さの８割よりも上の部分に存在することが好ましい。
【００１３】
また本発明は、カップ状部材の凹部内に青色光〜紫外光の少なくとも一部の波長域の光を発する発光素子を実装し、次いで該凹部内に蛍光の波長が異なる少なくとも２種類以上の蛍光体が混入された透明樹脂を充填し、硬化させて発光体を得る製造方法であって、透明樹脂に、蛍光の波長が異なり、それぞれの蛍光体の粒径の２乗×密度の値の各蛍光体間の比が１０以下である少なくとも２種類以上の蛍光体を混合した混合材を１回の塗布作業により凹部内に充填することを特徴とする発光体の製造方法を提供する。
【００１４】
本発明の発光体の製造方法において、カップ状部材の凹部に混合材を充填後、硬化するまでの時間を、使用する蛍光体のうち一番移動量の大きい蛍光体の移動量が凹部深さの２割以内とした、少なくとも２種類以上の蛍光体を１回の塗布作業により充填することが好ましい。
【００１５】
本発明の発光体の製造方法において、使用する蛍光体の粒径や密度から、カップ状部材に混合材を充填後、硬化するまでの時間を定めた少なくとも２種類以上の蛍光体を１回の塗布作業により塗布することが好ましい。
【００１６】
本発明の発光体の製造方法において、放置時間の制限から使用する蛍光体の粒径や密度を定めた少なくとも２種類以上の蛍光体を１回の塗布作業により塗布することが好ましい。
【発明の効果】
【００１７】
本発明によれば、１回の蛍光体混入樹脂の注入及び硬化によって色バラツキを低減することが可能な発光体を提供することができる。
【発明を実施するための最良の形態】
【００１８】
本発明の発光体は、図２（ａ）に示すように、擂り鉢状の凹部を有するカップ状部材１１と、該カップ状部材１１の底面に実装された発光素子１２と、カップ状部材１１の凹部内に充填された透明樹脂部１３とから構成された発光体１０において、透明樹脂部１３に、蛍光の波長が異なる少なくとも２種類以上の蛍光体１５，１６が混合されており、それぞれの蛍光体１５，１６の粒径の２乗×密度の値の各蛍光体間の比が１０以下であることを特徴としている。
【００１９】
前記発光素子１２としては、青色光〜紫外光の少なくとも一部の波長域の光を発するＬＥＤ素子、例えば青色ＬＥＤ素子、紫色ＬＥＤ素子、近紫外ＬＥＤ素子から選択されるいずれかのＬＥＤ素子とすることができる。
透明樹脂１３としては、例えば透明シリコーン樹脂などを用いることができる。
前記蛍光体１５、１６としては、発光素子１２からの光を波長変換し、青、緑や黄色もしくは赤色に発光する微粒子状の蛍光体を用いることができる。
【００２０】
本実施形態の発光体１０において、それぞれの蛍光体１５，１６は、粒径の２乗×密度の値の各蛍光体間の比が１０以下となるように組み合わせており、これによって両方の蛍光体１５，１６が透明樹脂層１３においてほぼ均一に存在し、発光体発光時の色バラツキを低減させることができる。各蛍光体間の前記比が１０を超えると、図２（ｂ）に示すように、一方の蛍光体１６が他方の蛍光体１５よりも硬化前の透明樹脂中で速く沈降し、これらの蛍光体１５，１６が凹部深さＨ方向に分かれて硬化樹脂中に存在することになり、発光体１０の色バラツキが生じてしまうために好ましくない。
【００２１】
透明樹脂に蛍光体１５，１６を混合した混合材をカップ状部材１１の凹部に流し込む時点では、各蛍光体１５，１６の濃度のバラツキを小さくして充填が可能であるが、充填後の放置時間（樹脂を硬化させるまでの時間）が、ある限界を超えると、色バラツキが大きくなることがわかった。特に、バッチ式に透明樹脂と蛍光体１５，１６を混合した混合材を少量ずつカップ状部材１１の凹部内に流し込む方式を繰り返して製造する場合においては、バラツキがバッチ内の前半と後半とで相違することがわかった。
【００２２】
これらのバラツキは、それぞれの蛍光体の密度と粒径が違うために生じることがわかった。図２（ａ）は、透明樹脂と蛍光体１５，１６の混合材をカップ状部材１１の凹部内に流し込んだ直後の模式図であり、また図２（ｂ）は混合材を流し込んだものを放置して置いた状態の模式図である。ここでは、第１の蛍光体１５よりも第２の蛍光体１６の粒径が大きい場合を示している。このように粒径の大きな、または密度の高い蛍光体１６が、混合材を流し込んだ後に放置しておく（硬化させるまでに時間が経つ）ことで、カップ状部材の凹部の下部に集まってしまう。
【００２３】
このような、粒径の大きな、または密度の高い粒子が下部に集まることを抑えるには、混合材を流し込んだ直後に硬化を行うことで防ぐことが可能である。であるが、一般的にはカップ状部材を数十個から数百個単位でまとめて、混合材を流し込み、その後、硬化を行うバッチ式を採用しているため、混合材を流し込んだのちに連続的に１個づつ硬化を行うことは、新たな装置が必要となりコストが掛かるという問題がある。
また、装置へのカップ状部材の取り付けや取り外しに掛かる時間がかならず生じるため、単位時間に作製可能なＬＥＤの数が少なくなるため、どうしてもコストが高いことになる。こうして、混合材を流し込んだ直後に硬化を行う方法は、色バラツキの低減の効果は期待できるが、新たな装置が必要になる、生産性が劣るなどでコストが高くなるという問題がある。
また、透明樹脂粘度を非常に高くすることで、粒径の大きな、または密度の高い粒子が下部に集まることを抑えるを防ぐことが可能なるが、粘度が高い場合には、樹脂に蛍光体を均一に混ぜ込むことが非常に難しくなる。これは、例えば、蛍光体を混ぜ込む際には、粘度が低い状態にしておいて、その後、熱処理を行うなどの方法で粘度をあげて、カップ状部材に流し込む方法も考えられるが、カップ状部材に流し込む際に、粘度が高い場合には、気泡を巻き込む、カップ状部材と発光素子との境界まで樹脂が流れずに空隙が残るなどの信頼性の面で問題が生じる。また、当然ながら、これまで使用していた樹脂よりも高い粘度の樹脂をカップ状部材に流し込むためには、新たな装置が必用になるなどのコストが掛かるという問題が生じる。
これまで述べたような、コストが高くなる問題もなく、また、信頼性の問題もない方法でこの分離を抑えるには、密度が大きい蛍光体（一般的には無機系の蛍光体）の粒径を小さくして、密度が小さい蛍光体の粒径を大きくすることで低減が可能であり、これによって発光体の色バラツキをある程度低減することができる。
更に検討を進め、色バラツキの低減可能な条件としては、それぞれの蛍光体の粒径の２乗×蛍光体の密度の差を１０倍以内にすることで、色バラツキをさらに低減できることが分かった。
【００２４】
さらに以上の方式に加え、例えば、生産性を上げるためにバッチ式（透明樹脂と蛍光体を混合した混合材を少量ずつカップ状部材の凹部内に流し込み、複数個のカップ状部材をまとめて硬化させる）の製造方法を用いる場合には、バッチの最初の方と最後の方に流し込んだものとでは、放置時間が異なるために色の違いが生じる。これは、放置時間の差により、蛍光体のカップ状部材の凹部内での状態が変化するためである。例えば、図２（ａ）がバッチの最後の方の状態とすると、バッチの最初の方は図２（ｂ）のような状態になってしまう。なぜならば、最後に流し込んだものが、図２（ｂ）に示すように下部に全ての蛍光体が沈殿してしまうためである。
【００２５】
対策としては、使用する蛍光体の中で一番動く（粒径が大きい、密度が高い）ものが、放置時間の差により一番状態が変化するので、その蛍光体の状態変化により放置時間の限界を決めることで、色バラツキを所定の範囲に収めることが可能となる。
検討を重ねた結果、一番動く蛍光体の移動量をカップ状部材凹部の深さの２割以内にすることで、色バラツキを大幅に低減できることが分かった。つまり、図３（ａ）に示すように、蛍光体１７が混合材を流し込んだカップ状部材１１の凹部深さＨの８割の深さｈ（ｈ＝０．８×Ｈ）よりも上の部分にあるうちに硬化させることが必要である。
【００２６】
この移動量を数値でなく、カップ状部材の凹部深さで規定しているのは、密度や粒径により動く速度が変化するためである。また、発光体１０の発光色の変化は、凹部深さＨが変化した場合には、移動量も変化することが検討によりわかったためである。
【００２７】
使用する蛍光体の密度がわかっていれば、それに応じて蛍光体の粒径を変化させることで、（その範囲は蛍光体の粒径の２乗と密度の比を１０倍以内にすること）色バラツキの低減が可能である。
一般的には、色バラツキの程度を調べるだけでは数百〜数千程度の試作を行う必要があり、色バラツキが大きいためそれを低減させるための検討を行うとその数倍の数の試作が必要となる。本発明により、試作に要する時間、及び費用の大幅な低減が可能となる。
【００２８】
また、蛍光体の密度についても、例えば、蛍光体を造粒（小さい粉を粒にする）したり密度の低いものでコーティングすることで、見掛け上密度を変化させる方法もある。
【００２９】
さらに、通常の製造方法では、放置時間（凹部内に樹嫉妬蛍光体の混合物を流し込んでから硬化させるまでの時間）が生じるが、使用する粒径が大きい（密度が高い）場合には、放置時間を短く（１バッチの量を少なく）し、粒径が小さい（密度が低い）場合には、放置時間を長くすることが可能となり、１バッチ時間にかけられる時間の無駄がなくなり、生産性が向上する。
【００３０】
逆に１バッチの時間が決まっている場合、例えば、複数のカップ上部材がフレームにより繋がっており、蛍光体入り樹脂を流し込んだ後に分割する場合や使用する蛍光体が変化した場合などにおいて、試作の回数を低減することが可能になるため、試作時間や試作費用の削減に非常に有効である。
【実施例】
【００３１】
［実施例１］
図２（ａ）に示すような表面実装型パッケージを用いて試作を行った。透明樹脂は信越化学製のＬＥＤ用シリコーン樹脂（KJR-9022）を使用した。発光素子として青色ＬＥＤ素子を用い、青色ＬＥＤ＋緑色蛍光体＋黄色蛍光体にて、白色発光体を作製した。
蛍光体にはアルファサイアロンとベータサイアロンを用いた。これらの蛍光体は公知の材料である。
アルファサイアロン黄色蛍光体
・特許第3668770号「希土類元素を付活させた酸窒化物蛍光体」
・Rong-Jun Xie et al., Appl. Phys. Lett., Vol.84, pp.5404-5406
ベータサイアロン緑色蛍光体
・Naoto Hirosaki et al., Appl. Phys. Lett., Vol.86, 211905
【００３２】
製造手順としては、第一の工程では、パッケージ電極（素子載置用）に発光素子を導電性ペーストを用いてダイボンディングした。第二の工程では、発光ダイオード素子ともう一方のパッケージ電極とを金細線でワイヤボンディングした。第三の工程では、蛍光体粉末を混合分散させた樹脂を、発光素子および金細線を覆うように、パッケージの凹部にディスペンサ等で滴下注入しオーブンで樹脂を硬化させる。
【００３３】
この第三の工程において、２種類の蛍光体の粒径の２乗×密度の比を変化させてそれぞれの色バラツキを調べた。アルファサイアロンとベータサイアロンの密度は、ほとんど等しく、約３．２ｇ／ｃｍ３であるので、粒径を変化させた。粒径を揃える方法としては、ふるい分けで行い、CILAS 製 粒度計 Model 1064（測定条件Standard L）にて測定し確認を行った。以下に述べる粒径は、粒度計にて測定したd50（重量中央粒径）である。今回の調査では、アルファサイアロンの粒径を変化させて行った。
色バラツキを表す指標として、２種類の蛍光体の粒径の２乗×密度の比が１のときの色度ｘおよびｙの標準偏差を基準として、比率を変化させたときの標準偏差の変化を用いた。結果を表１に示す
【００３４】
【表１】
2007335495.tif 000003
【００３５】
また、密度が変わった場合を調べるために、化成オプトニクス株式会社から市販されているＰ４６Ｙ３黄色蛍光体（密度約４．６ｇ／ｃｍ３）とベータサイアロン緑色蛍光体を使用した場合も調べた。この場合は、ベータサイアロン緑色蛍光体の粒径を変化させた。この場合も、同様に色バラツキを表す指標として、２種類の蛍光体の粒径の２乗×密度の比が１のときの色度ｘおよびｙの標準偏差を基準として、比率を変化させたときの標準偏差の変化を用いた。結果を表２に示す。
【００３６】
【表２】
2007335495.tif 000004
【００３７】
表１および表２から、２種類の蛍光体の粒径の２乗×密度の比が１０以下であれば、色バラツキが小さくなることがわかる。
【００３８】
［実施例２］
透明樹脂は信越化学製のＬＥＤ用シリコーン樹脂（KJR-9022）を使用し、蛍光体にはアルファサイアロンとベータサイアロンを用いた。まず、粒径を変化させた蛍光体の移動量と放置時間をあらかじめ調べた。これは、透明樹脂に蛍光体を混合した混合材を作り、それをカップ状部材に流し混む。その後の放置時間を変化させて加熱硬化させる。硬化後の樹脂をカップ状部材ごと半分に切断し、蛍光体の移動量を調査した。
なお、樹脂の粘度により移動量が変化するために、室温を合わせた。また、透明樹脂の主材と硬化剤を混合してからの経過時間は、粘度が大きく変化しない範囲で合わせている。次に、実施例１と同様に白色発光体を作製し、それらの樹脂を流し込んだ後の放置時間と色バラツキの関係を調べた。深さの異なる２種類のパッケージ（凹部深さ０．６ｍｍのパッケージ１と凹部深さ１．０ｍｍのパッケージ２）についてそれぞれ調べ、その結果を表３に記す。なお、放置時間が短い方が色バラツキが小さいため、色度変化の基準は移動量０．０５としている。
【００３９】
【表３】
2007335495.tif 000005
【００４０】
表３から、蛍光体移動量が凹部深さ比０．２以内であれば、蛍光体の色バラツキが小さいことがわかった。
【図面の簡単な説明】
【００４１】
【図１】一般的な発光体の構造を示す断面図である。
【図２】本発明の発光体の製造方法の一例を示し、凹部内に２種類の蛍光体と透明樹脂との混合材を充填した直後に硬化させた場合（ａ）と、混合材を充填後に放置したために蛍光体の不均一な沈降が生じた後に硬化させた場合（ｂ）で得られた発光体の構造を示す断面図である。
【図３】本発明の発光体の製造方法の他の例を示し、蛍光体が凹部深さＨの８割の深さｈまで沈降しないうちに樹脂を硬化させた場合（ａ）と、蛍光体が凹部深さＨの８割の深さｈより下に沈降した後に樹脂を硬化させた場合（ｂ）で得られた発光体の構造を示す断面図である。
【符号の説明】
【００４２】
１０…発光体、１１…カップ状部材、１２…発光素子、１３…透明樹脂部、１４，１５，１６，１７…蛍光体。
【図１】
2007335495.tif 000006
【図２】
2007335495.tif 000007
【図３】
2007335495.tif 000008